(57)【要約】  【課題】塩分の飛来量の多い環境下で優れた耐候性を示す表面処理鋼材を、重金属を使用せずに提供する。  【解決手段】全固形分に基づいて、Ａｌ３＋イオンを０．１〜５質量％、Ｆｅ３＋イオンとの生成定数Ｋ１の対数が２．５＜ｌｏｇＫ１を満たす１種または２種以上のアニオン（但し、フッ素イオン、リン酸イオン、硫酸イオンおよび水酸イオンを除く）を１〜４０質量％、有機樹脂および溶剤を含む表面処理剤を鋼材に塗布して、膜厚５〜５０μｍの乾燥被膜を形成する。その上に、通常の樹脂塗装を施してもよい。【特許請求の範囲】
【請求項１】
全固形分に基づいて、Ａｌ３＋イオンを０．１〜５質量％、Ｆｅ３＋イオンとの生成定数Ｋ１が下記（１）式を満たす１種または２種以上のアニオン（但し、フッ素イオン、リン酸イオン、硫酸イオンおよび水酸イオンを除く）を１〜４０質量％、有機樹脂および溶剤を含む、鋼材の表面処理剤。
２．５＜ｌｏｇＫ１              （１）
【請求項２】
前記アニオンが有機酸イオンである、請求項１に記載の表面処理剤。
【請求項３】
前記有機樹脂が全固形分に基づいて１０〜５０質量％の量である、請求項１または２に記載の表面処理剤。
【請求項４】
さらに１種または２種以上の顔料を含有する、請求項１〜３のいずれかに記載の表面処理剤。
【請求項５】
鋼材の表面に請求項１〜４のいずれかに記載の表面処理剤から形成された乾燥膜厚５〜５０μｍの被膜を有する表面処理鋼材。
【請求項６】
前記被膜が乾燥膜厚２０〜１０００μｍの有機樹脂塗膜で被覆されている、請求項５記載の表面処理鋼材。
【発明の詳細な説明】
【技術分野】
【０００１】
本発明は、大気腐食、特に塩分が飛来する海岸地帯や、岩塩などの凍結防止剤が散布される地域のような塩化物環境下における大気腐食、に対して保護作用を有する、緻密な酸化物からなる保護性さび層を鋼材の表面に早期に生成させることができる鋼材の表面処理剤と、耐塩性に優れた表面処理鋼材に関する。
【背景技術】
【０００２】
一般に、鋼にＣｕ、Ｃｒ、Ｎｉ、Ｐ等の合金元素を添加することにより、大気中での腐食に対する抵抗性（耐候性）を向上させることができ、これらの元素を添加した鋼は「耐候性鋼」と呼ばれて、橋梁などの構造用鋼として使用されている。
【０００３】
耐候性鋼では、大気腐食の進行に伴って、その表面に、大気腐食に対して保護作用を有する、α−ＦｅＯＯＨ（鉱物名：ゲーサイト）を主体とする緻密な鉄系酸化物からなるさび層（以下「保護性さび層」という）が形成され、その後の鋼材の腐食が著しく抑制される。そのため、塗装等の防食処理を施さずに使用することができ、構造物の維持管理（メンテナンス）コストを低減することができる。しかし、保護性さび層が形成されるまでに数年から１０年以上かかり、その間に赤さび、流れさび等が発生するという景観上の問題がある。
【０００４】
さらに、塩分が飛来する海浜や海岸地帯、あるいは岩塩等が融雪剤、凍結防止剤等として散布される山間部や寒冷地といった、塩化物環境においては、塩化物によって上記の保護性さび層の生成が阻害され、鋼材が著しく腐食するという、別の問題がある。即ち、塩化物環境では、塩素イオンを取り込むことで結晶構造が安定になるβ−ＦｅＯＯＨ（鉱物名：アカガネアイト）が生成し易い。そのため、α−ＦｅＯＯＨを主体とする保護性さび層が生成する代わりに、層状剥離さびに代表される、β−ＦｅＯＯＨを多く含む保護性の乏しいさびが形成される結果、腐食が進行することになる。電気化学的に不活性なα−ＦｅＯＯＨとは異なり、β−ＦｅＯＯＨは電気化学的に活性であるため、β−ＦｅＯＯＨの生成は、Ｆｅの溶出反応（酸化反応）の対反応としてカソード反応（還元反応）を担う可能性があり、これが腐食を促進すると考えられている。
【０００５】
安定さびを早期に生成することができる鋼材として、特許文献１には硫酸クロムまたは硫酸銅を１〜６５質量％含む有機樹脂塗料を被覆した表面処理鋼材が、特許文献２には、下層に硫酸クロムを０．１〜１５質量％含む乾燥膜厚５〜５０μｍの有機樹脂塗膜を有し、上層に硫酸クロムを含まない乾燥膜厚５〜２０μｍの有機樹脂塗膜を有する表面処理鋼材が開示されている。これらのいずれの手法も、保護性さび層の生成を促進し、早期に高耐食性を示すため、耐候性の著しい改善が可能であることが実証されている。
【０００６】
塩化物が飛来する地域に効果を発揮する耐候性鋼材として、例えば、特許文献３に示されるように、Ｎｉを添加した鋼材が知られている。特許文献４には、鋼材の表面あるいは鋼材のさび層に、硫酸アルミニウムを乾燥質量で１〜６５質量％含む有機樹脂塗料を用いて乾燥膜厚５〜１５０μｍの被膜を形成する、耐候性に優れた鋼材の表面処理方法が開示されている。
【特許文献１】特開平６−２２６１９８号公報
【特許文献２】特開２００１−８１５７５号公報
【特許文献３】特開平１１−１７２３７０号公報
【特許文献４】特開平８−１３１５８号公報
【発明の開示】
【発明が解決しようとする課題】
【０００７】
上記の特許文献１〜３に記載の手法は、クロムまたはニッケルといったいわゆる重金属を使用する。また、特許文献４に記載の鋼材の表面処理は、多量の塩分が飛来する塩化物環境においては十分な耐候性を付与できるものではない。
【０００８】
クロム、ニッケル等の重金属の使用は、生態系への影響を懸念する近年の環境保護の観点から、可能な限り排除されるようになってきた。従って、鋼材やその表面処理についても、重金属を使用しないものが求められている。
【０００９】
本発明は、重金属を使用せずに、塩化物環境でも使用可能で、早期に、かつ外観を損なうことなく、鋼材表面に保護性さび層を形成することができる表面処理剤および耐塩性と景観性に優れた表面処理鋼材を提供することを課題とする。
【課題を解決するための手段】
【００１０】
上述したように、塩化物環境では、塩素イオンを取り込むことで結晶構造が安定になるβ−ＦｅＯＯＨが生成し易いが、β−ＦｅＯＯＨは、さびの保護性を著しく低下させる上、電気化学的に活性で腐食反応を促進する。従って、塩分飛来量の多い塩化物環境下における鋼材の耐候性を改善するには、そのような塩化物環境下においてもβ−ＦｅＯＯＨが生成しないようにして、保護性の高いα−ＦｅＯＯＨを主体とする保護性さび層を早期に生成させることが有効である。
【００１１】
本発明者らは、この観点からさびの生成挙動について検討した結果、特定のカチオンと特定のアニオンを含有する有機樹脂被膜を鋼材表面に形成することにより、上記課題を解決できることを見出した。
【００１２】
本発明は、全固形分に基づいて、Ａｌ３＋イオンを０．１〜５質量％、Ｆｅ３＋イオンとの生成定数Ｋ１が下記（１）式を満たす１種または２種以上のアニオン（但し、フッ素イオン、リン酸イオン、硫酸イオンおよび水酸イオンを除く）を１〜４０質量％、有機樹脂および溶剤を含む、鋼材の表面処理剤である。
【００１３】
２．５＜ｌｏｇＫ１              （１）
ここで、「生成定数」とは、生成という観点から見た平衡定数のことであり、特に錯体化学の分野でよく用いられる用語である。錯体形成反応の場合、金属イオンをＭ、配位子をＬとした時、下記（２）式で示される錯体形成反応の平衡定数が生成定数となる。
【００１４】
Ｍ＋ｎＬ⇔ＭＬｎ          （２）
この生成定数が大きいほど、（２）式の平衡反応は右方向（錯体形成方向）に進行する。従って、生成定数は、形成された錯体の安定度を表すことから、安定度定数と呼ばれることもある。
【００１５】
上記の錯体形成反応は、次の（ａ）〜（ｎ）式に示すように、配位子Ｌが１つずつ配位しながら逐次的に進行する（配位数が１つずつ増えた錯体が順に生成する）。
Ｍ＋Ｌ＝ＭＬ            （ａ）
ＭＬ＋Ｌ＝ＭＬ２          （ｂ）
・・・・・・・・・
ＭＬｎ−１＋Ｌ＝ＭＬｎ        （ｎ）
これら（ａ）〜（ｎ）式の各反応の平衡定数（即ち、生成定数）は、
Ｋ１＝［ＭＬ］／［Ｍ］［Ｌ］          （ａ）
Ｋ２＝［ＭＬ２］／［ＭＬ］［Ｌ］        （ｂ）
・・・・・・・・・
Ｋｎ＝［ＭＬｎ］／［ＭＬｎ−１］［Ｌ］      （ｎ）
となる。［  ］はそれぞれの成分のモル濃度（ｍｏｌ  ｄｍ−３）である。
【００１６】
本発明においてアニオンに関して規定した「Ｆｅ３＋イオンとの生成定数Ｋ１」とは、そのアニオンをＬ、Ｆｅ３＋をＭとした時の上記（ａ）式で示される反応（即ち、中心金属イオンのＦｅ３＋にアニオンＬが配位子として１つだけ配位した錯体ＭＬを生成する反応）の平衡定数を意味する。具体的には、この錯体形成反応は下記（３）式で示され（式中、Ｆｅ３＋を便宜上「Ｆｅ」で表す）、生成定数Ｋ１は下記（４）式にて求められる値となる。
【００１７】
Ｆｅ＋Ｌ＝ＦｅＬ              （３）
Ｋ１＝［ＦｅＬ］／［Ｆｅ］［Ｌ］      （４）
本発明では、上記（１）式に示したように、（４）式で求められるＦｅ３＋との生成定数Ｋ１の対数（ｌｏｇＫ１）が２．５より大きいアニオンＬの化合物を使用する。
【００１８】
生成定数は多くの化学文献に記載されているが、文献により値が異なることがある。本発明では、生成定数の権威ある文献として知られる、Ｊｏｈｎ  Ａ．  Ｄｅａｎ編  「ＬＡＮＧＥ’Ｓ  ＨＡＮＤＢＯＯＫ  ＯＦ  ＣＨＥＭＩＳＴＲＹ」、ＭｃＧｒａｗ−Ｈｉｌｌ  Ｂｏｏｋ  Ｃｏ．  （１９７３）に掲載されている生成定数の値を採用する。
【００１９】
本発明の好適態様において、
・前記アニオンは有機酸イオンであり、
・前記有機樹脂は、表面処理剤の全固形分に基づいて１０〜５０質量％の量で含有される。
【００２０】
本発明の表面処理剤は、所望により１種または２種以上の顔料をさらに含有していてもよい。
本発明によれば、鋼材の表面に上記表面処理剤から形成された乾燥膜厚５〜５０μｍの被膜を有する表面処理鋼材も提供される。この表面処理鋼材は、前記被膜が、その上層に形成された乾燥膜厚２０〜１０００μｍの有機樹脂塗膜で被覆されていてもよい。
【００２１】
ここで、鋼材の表面は、表面処理の直後は一般に鋼材の鋼そのものであるが、経時後は表面処理被膜の直下にさび層、特に保護性さび層が形成される。鋼材の表面とは、そのようなさび層、好ましくは保護性さび層を表面に有する場合も包含する。
【００２２】
本発明は、下記の知見に基づいて完成したものである。
（１）β−ＦｅＯＯＨの生成反応時に、ある特定のアニオンが共存すると、対イオンであるカチオン種によらず、β−ＦｅＯＯＨが微細化するばかりか、β−ＦｅＯＯＨの生成量が低下する。この共存アニオンの量が増えると、β−ＦｅＯＯＨの生成が実質的に防止され、α−ＦｅＯＯＨが優先的に生成するようになる。
【００２３】
（２）共存アニオンによる上記効果は、そのアニオンのＦｅ３＋との生成定数Ｋ１によって判定できる。
（３）アルミニウムイオン（Ａｌ３＋）が共存すると、鋼材のさびは、Ｆｅ３−δＯ４（マグネタイト）からα−ＦｅＯＯＨ主体のさびとなる。
【００２４】
以上より、生成定数Ｋ１で特定したアニオンとＡｌ３＋カチオンとを有機樹脂塗膜中に含有させると、塩化物の飛来量の大きい塩化物環境下での耐候性が向上することが判明した。この効果は上述した従来技術からは予測することができない現象である。
【００２５】
但し、アルミニウムイオンの供給源として、特許文献４に提案されているように硫酸アルミニウムを使用すると、雨水と硫酸アルミニウムが容易に反応し、処理された鋼材表面に結合水を持つ硫酸アルミニウム（白色）が析出し、外観を大きく損ねる。さらに、フッ素イオン、リン酸イオンおよび水酸イオンも、後述するように、アニオンとして好ましくない。
【００２６】
従来技術では、上記特許文献１、２に提案されているように、鉄イオンと競合するＣｒやＣｕといった重金属のイオンを鋼材表面に供給することにより、α−ＦｅＯＯＨを主体とする安定さびの耐食性を高めている。本発明では、従来技術のようにカチオンではなく、上記（１）、（２）に記載したように、特定のアニオンを鋼材表面に供給することによってβ−ＦｅＯＯＨを微細化し、さらにはその生成を抑制して、α−ＦｅＯＯＨを主体とする耐食性の高い保護性さび層を形成することができる。
【００２７】
このアニオンによるβ−ＦｅＯＯＨの微細化と生成抑制のメカニズムは次のように推測される。β−ＦｅＯＯＨが塩素イオンを取り込んで生成することから、Ｆｅ３＋がまず塩化物錯体を形成し、この錯体が加水分解してβ−ＦｅＯＯＨが生成する。このＦｅ３＋の塩化物錯体の生成定数（即ち、Ｆｅ３＋の塩素アニオンとの生成定数）Ｋ１の対数値（ｌｏｇＫ１）は１．４８である。本発明に従ってｌｏｇＫ１が２．５を超える値を持つアニオンＬを共存させると、Ｃｌ−イオンよりｌｏｇＫ１がずっと大きなアニオンＬがＦｅ３＋に優先的に配位する。そのため、Ｆｅ３＋の周囲にＣｌ−イオンが欠乏し、Ｃｌ−イオンを含んで安定化するβ−ＦｅＯＯＨの結晶性がゆがめられて、結晶子サイズが低下し、さらにはβ−ＦｅＯＯＨ構造を維持することができなくなって、β−ＦｅＯＯＨの生成それ自体が抑制される。その結果、生成したさびは、電気化学的に不活性なα−ＦｅＯＯＨが主体となり、耐食性の高い緻密な保護性さび層が生成する。
【００２８】
一方、上記（３）に述べたアルミニウムイオンの効果について詳しく説明すると、次の通りである。沖縄県宮古島における鋼材の暴露試験の結果、Ａｌを含有する鋼材の耐塩化物性が著しく高いことがわかった。一方、塩化物環境では鉄が溶出する部位（アノード部）において局部的にｐＨが下がると考えられるため、低ｐＨ（実験でのｐＨは１〜４）の溶液に鋼材を浸漬したところ、暴露試験の結果とは反対に、鋼中のＡｌの含有量が増大すると耐食性が劣化することが判明した。これから、暴露試験で示された塩化物環境におけるＡｌ添加の効果は、鋼材上に生成したさびの効果であることがわかった。Ａｌを添加した鋼材では、生成したさびが、Ｆｅ３−δＯ４（マグネタイト）から、α−ＦｅＯＯＨ主体のさびになっていた。
【００２９】
ところで、Ａｌは溶接性、機械的特性を著しく劣化させるため、鋼材にＡｌを添加すると、構造用鋼としての特性を満足させることができない。さびは鋼材の表面現象であるので、表面処理によってＡｌを鋼材の表面のみに存在させることにより、さび中にＡｌが濃化し、Ａｌ添加鋼の場合と同様にα−ＦｅＯＯＨ主体の安定なさびを生成させることが可能となる。このように表面処理によってＡｌを鋼材表面に存在させれば、鋼母材にＡｌを添加する必要はないため、構造用鋼として使用できる特性を得ることができ、同時に表面に存在するＡｌにより多量の飛来塩分を含んだ塩化物環境下で高い耐食性を確保することが可能となる。
【００３０】
Ａｌ３＋イオンが関与するメカニズムについては、次のように推測される。Ａｌ化合物を含有する樹脂被膜中に水分が浸透すると、アルミニウム化合物は、Ａｌ３＋イオンと対アニオンとにイオン化し、その状態で被膜と鋼との界面に到達する。Ａｌ３＋イオンは、水中に溶出した鉄イオンを、マグネタイト（Ｆｅ３−δＯ４）ではなく、安定さびの主成分であるα−ＦｅＯＯＨに加速的に変換させるための触媒的な役割を果たすか、或いは、結晶学的にＦｅ３−δＯ４を不安定化させてα−ＦｅＯＯＨを優先的に生成させる。さらに、Ａｌ３＋イオンの一部は、α−ＦｅＯＯＨの結晶粒に取り込まれ、その結晶を微細かつ緻密な構造にすることによって、さび層の防食性能を向上させる。
【００３１】
Ａｌ３＋イオンと上記生成定数をもつアニオンが共存すると、塩化物環境下での耐食性に関して、単に各々の効果だけでなく、それらによる相乗的な効果が得られ、耐食性が著しく改善される。その理由は明らかでないが、以下のことが考えられる。
【００３２】
塗膜を通じて水が鋼材界面に到達すると、母材のＦｅが溶出して、Ｆｅ２＋が生成し、一部はＦｅ３＋に酸化されることになる。本発明では、これらＦｅ２＋、Ｆｅ３＋に加えて、Ａｌ３＋、添加アニオンが共存することになる。カチオンであるＦｅ２＋、Ｆｅ３＋、Ａｌ３＋と対アニオンとなる添加アニオンやＯＨ−イオンとの生成定数が各々異なるため、これらカチオン・アニオンが共存した条件下では複雑な錯体が生成し、β−ＦｅＯＯＨへの加水分解反応、さらにはＦｅ３−δＯ４の生成が抑制されるものと考えられる。ベーマイト（γ−ＡｌＯＯＨ）のＦｅ置換物（γ−Ａｌ１−ｙＦｅｙＯＯＨ）の生成が促進することで保護性が高まっている可能性もある。その結果、添加アニオンの長期暴露後の枯渇を抑制するため、Ａｌ３＋とある特定の生成定数をもつアニオンとが共存すると、組み合わせ以上の予想を超える耐塩化物性が発揮されるものと考えられる。つまり、添加アニオン種だけでは、長期的に耐候性を確保できないが、Ａｌ３＋イオンが共存することで、Ａｌ３＋イオンがその効果を発揮するのみならず、アニオン種の消費による枯渇が抑制され、塩化物環境下での鋼材の耐候性が著しく高まるのである。
【発明の効果】
【００３３】
本発明によれば、塩化物が多量に飛来する腐食性の塩化物環境中でも、赤さびや流れさびを生じることなく、また景観低下を招くことなく、鋼材表面に保護性さび層を早期に形成することができる。
【００３４】
土木または建築構造物用の鋼材に本発明を適用した場合、赤さびや黄さび等の浮きさびや流れさびを生じることなく、保護性さび層を構造物表面に生成させることができるため、鋼材の防食に関するメンテナンスコストが著しく低減されるので、本発明の経済効果は高いと期待される。
【発明を実施するための最良の形態】
【００３５】
塩化物環境における鋼材の腐食では、鉄の溶出反応によってまずＦｅ２＋が生成し、これが大気中の酸素によりＦｅ３＋に酸化された後、主に、保護性に乏しいβ−ＦｅＯＯＨとして沈殿して、鋼材の腐食が促進されると考えられる。同時に、Ｆｅ３−δＯ４も多量に生成する。このＦｅ３−δＯ４は電子伝導性が高く、腐食反応におけるカソード反応（酸素還元反応）のサイトして働くため、腐食を加速する。また、前述した通り、β−ＦｅＯＯＨは、塩素イオン（Ｃｌ−）を取り込むことで結晶構造が安定化する。
【００３６】
本発明では、Ａｌ３＋イオンと特定のアニオンを含有する樹脂被膜を鋼材の表面に形成するように表面処理を行うことによって、鉄がイオン化した際に生ずるβ−ＦｅＯＯＨが微細化され、さらにその生成も抑制され、かつＦｅ３−δＯ４への転換が抑制されることにより、優先的にα−ＦｅＯＯＨが生成して、α−ＦｅＯＯＨを主体とする保護性さび層の早期形成が可能となり、塩化物環境下での鋼材の耐候性を著しくすることができる。従って、表面処理に用いる表面処理剤が、有機樹脂と溶剤に加えて、Ａｌ３＋イオンの供給源と上記（１）式を満たす特定のアニオンの供給源とを含有する。
【００３７】
Ａｌ３＋イオンの供給源はアルミニウム塩の形態でよい。アルミニウム塩としては、例えば、硫酸アルミニウム、硝酸アルミニウム、硫酸アンモニウムアルミニウム、硫酸カリウムアルミニウム、硫酸ナトリウムアルミニウム、リン酸アルミニウム等の無機塩、酢酸アルミニウム、安息香酸アルミニウム、乳酸アルミニウム、ラウリン酸アルミニウム、メタリン酸アルミニウム、オレイン酸アルミニウム、シュウ酸アルミニウム、ステアリン酸アルミニウム等の有機酸との塩を用いることができる。アルミニウム塩は、１種または２種以上を使用することができる。
【００３８】
本発明で用いるＡｌ３＋は、その対アニオンが本発明で規定するアニオンとの塩であってもよい。その場合には、１種類の化合物によって、Ａｌ３＋イオンと本発明で規定するアニオンの両方を表面処理剤に供給することができる。
【００３９】
表面処理剤へのＡｌ３＋イオンの添加量は、表面処理剤中の全固形分に基づいて０．１〜５質量％である。この添加量は、対アニオンを含む化合物（塩）全体の質量ではなく、Ａｌとしての質量％である。表面処理剤の全固形分に基づく質量％とは、溶剤等の揮発成分を除外した全成分（不揮発分）の合計量に基づく質量％のことであり、その表面処理剤から形成された樹脂被膜中における質量％と実質的に等しい。
【００４０】
前述したＡｌ３＋イオンの効果を得るには、樹脂被膜中のＡｌ３＋イオンの量が０．１質量％以上は必要である。この量が５質量％を超えると、被膜のバインダーとなる有機樹脂が不足して被膜が脆くなるとともに、被膜表面から鋼界面に到達する貫通孔が形成されて、流れさびが発生しやすくなる。また、表面に白色の析出物が生成し、景観性を劣化させる。
【００４１】
表面処理剤中に含有させるアニオンは、Ｆｅ３＋イオンに対する生成定数（以下、単に生成定数という）Ｋ１の対数が、上記（１）式、即ち、２．５＜ｌｏｇＫ１を満たす、生成定数の大きな（即ち、Ｆｅ３＋との錯体の安定度が高い）アニオンである。かかるアニオンが鋼材の表面に存在すると、前述したように、塩化物環境で生成するβ−ＦｅＯＯＨが微細化され、さらにはその生成を抑制することができる。
【００４２】
生成定数Ｋ１の対数（ｌｏｇＫ１）が２．５より高いアニオンは、ハロゲンイオン以外であれば、無機、有機を問わずに上記効果を発揮する。ｌｏｇＫ１が２．５以下のアニオンは、β−ＦｅＯＯＨの生成抑制効果が低い。
【００４３】
ハロゲンのうち、Ｆ（フッ素）イオンはｌｏｇＫ１＝５．２８で、上記（１）式を満たすが、ハロゲンイオンは一般に、塩素について述べたのと同様に、β−ＦｅＯＯＨ結晶構造の安定化作用を示し、α−ＦｅＯＯＨの生成を阻害するので、本発明の目的にとって適切ではない。フッ素以外のハロゲンのイオンはｌｏｇＫ１の値が２．５より小さい。
【００４４】
また、ｌｏｇＫ１が２．５より高い非ハロゲンアニオンのうち、リン酸、水酸（ＯＨ）および硫酸の各イオンは、下記の理由で、本発明において使用するのに好ましくない。リン酸イオンは、Ｋ１値が高くβ−ＦｅＯＯＨの生成抑制効果をもつが、土壌中に固定化される懸念があるので、好ましくない。水酸イオンは、実際にはアルカリ金属化合物（水酸化ナトリウム等）として添加されることになるが、強アルカリ性のため、取扱いに危険性があるので、好ましくない。
【００４５】
硫酸イオンは、前述したように、水との反応により水和すと、鋼材表面に白色沈殿として析出し、外観を損ねる場合があるので、本発明で用いる２．５＜ｌｏｇＫ１を満たすアニオンとしては使用しない。しかし、硫酸イオンは、２．５＜ｌｏｇＫ１の要件を満たす他のアニオンが示す上述した効果を妨害することはないので、Ａｌ３＋の対アニオン（すなわち、硫酸アルミニウム）として表面処理剤に導入することは可能である。その場合でも、表面処理剤は、硫酸イオンとは別に、２．５＜ｌｏｇＫ１を満たす別のアニオンを所定の量で含有している必要がある。その場合、該別のアニオンは、ｌｏｇＫ１の値が硫酸イオンより大きいものであることが好ましい。
【００４６】
本発明で使用できるアニオンとしては、下記有機酸のイオン（カッコ内は上記文献記載のｌｏｇＫ１の値）を例示することができる：蟻酸（３．１）、シュウ酸（９．１）、酢酸（３．２）、グリコール酸（４．７）、プロピオン酸（３．４５）、乳酸（６．４）、酒石酸（７．４９）、クエン酸（２５）。アニオンは有機酸イオンに限定されるものではないが、樹脂との相溶性を考えると、有機酸イオンが好ましい。
【００４７】
一般に、β−ＦｅＯＯＨの生成抑制効果は、アニオンのｌｏｇＫ１の値が大きいほど高くなる。従って、好ましいアニオンは、ｌｏｇＫ１の値が３以上、さらに好ましくは５以上、非常に好ましくは１０以上のものである。その意味で、ｌｏｇＫ１の値が５以上である、シュウ酸、乳酸、酒石酸、クエン酸の各イオンの使用が好ましい。中でも樹脂との相溶性を考慮すると酒石酸イオンまたはクエン酸イオンの使用が特に好ましい。
【００４８】
上記アニオンは、雨水等と接触して容易にイオン化するように、水溶性化合物の形態で使用する。化合物は、そのアニオンの遊離酸でもよく、適当なカチオンとの塩でもよい。塩としては、重金属以外のカチオンとの塩が好ましく、中でも、一般に安価で取り扱いが容易で、水溶性も高いＮａ塩やＫ塩といったアルカリ金属塩が適当である。
【００４９】
上記アニオンの水溶性化合物は１種または２種以上を使用することができる。化合物が２種以上である場合、同じアニオンの２種以上の異なる化合物でもよく、異なる２種以上のアニオンの化合物でもよい。アニオン種が異なる２種以上の化合物を使用する場合には、ｌｏｇＫ１の大きなアニオン種の化合物が性能を支配することとなる。従って、少なくとも１種の上記アニオンが表面処理剤中に含まれている限り、例えば、アルミニウム化合物の対イオン等として、ｌｏｇＫ１が２．５以下のアニオンが表面処理剤中に共存していてもかまわない。
【００５０】
表面処理剤への上記アニオンの適正な添加量は、そのアニオンの生成定数にも依存する。当然ながら、ｌｏｇＫ１が２．５より大きければ大きいほど、Ｆｅ３＋とＣｌ−との錯体形成を阻害する効果が高いため、添加量が少なくてすむ。一般に、上記アニオンのアニオンとしての含有量（２種以上使用する場合は合計量）は、表面処理剤の全固形分に基づいて１〜４０質量％とする。
【００５１】
塩分が飛来する厳しい大気腐食環境中でもβ−ＦｅＯＯＨの生成抑制、Ｆｅ３−δＯ４の変態抑制効果を得るには、有機樹脂被膜が１質量％以上の上記アニオンを含有する必要がある。上記アニオンの量が４０質量％を超えると、表面処理剤中の可溶分が多くなりすぎて、被膜の崩壊が早まり、十分な保護性さび層が形成される前に、腐食因子に曝されることになって、厳しい腐食環境における耐候性を保証することができない。上記アニオンの含有量の好ましい範囲は３〜３５質量％である。
【００５２】
表面処理剤は、上記のＡｌ３＋イオンおよびアニオンに加えて、バインダーの有機樹脂と溶剤を含有する。溶剤は、水と有機溶剤のいずれも可能である。有機樹脂は、溶剤に溶解していてもよく、あるいはエマルジョン状態であってもよい。
【００５３】
バインダーの有機樹脂は特に制限されない。エポキシ樹脂、ウレタン樹脂、ビニル樹脂、ポリエステル樹脂、アクリル樹脂、アルキド樹脂、フタル酸樹脂、ブチラール樹脂、メラミン樹脂、フェノール樹脂等が使用できる。特に、ブチラール樹脂単独、またはブチラール樹脂とそれに相溶性のある他の樹脂（例えば、メラミン樹脂やフェノール樹脂等）との混合物が、適度の被膜の透湿性がある（それにより保護性さび層がより早期に形成される）点で好ましい。エチルシリケート樹脂のような無機樹脂も採用することができる。
【００５４】
表面処理剤中の有機樹脂の量は、表面処理剤の全固形分に基づいて１０〜５０質量％の範囲とすることが好ましい。１０質量％未満では、表面処理剤として鋼材表面に塗装したときに、均一な被膜が得られず、強度および付着力が小さくなることがある。一方、５０質量％を超えると、被膜を通して浸透する水分量が少なくなり、保護性さび層の生成が遅延する。樹脂量のより好ましい範囲は２０〜４０質量％である。
【００５５】
表面処理剤には、上記成分以外に、ベンガラ、二酸化チタン、カーボンブラック、フタロシアニンブルー、α−ＦｅＯＯＨ、酸化鉄等の着色顔料；ならびにタルク、シリカ、マイカ、硫酸バリウム、炭酸カルシウム等の体質顔料をそれぞれ１種または２種以上添加することができる。
【００５６】
本発明の目的は重金属を含有しなくても長期の耐久性に優れる鋼材を提供することである。しかし、酸化クロム、クロム酸亜鉛、クロム酸鉛、塩基性硫酸鉛等の公知の防さび顔料、さらには、硫酸クロムなどのクロム化合物、硫酸ニッケル等のニッケル化合物を含有させることを排除するものではない。ただし、環境の負荷を考えれば、これら重金属化合物の添加量（２種以上の場合は合計量）は、表面処理剤の全固形分に基づいて２０質量％以下とすることが望ましい。
【００５７】
その他、チキソ剤、分散剤、酸化防止剤等、慣用されている添加剤を加えてもよい。また、リン酸を含有させることも可能であり、初期の流れさび流出防止には有効である。但し、前述したように、リン酸イオンは本発明の上記アニオンには含まれないので、その場合でも、上記（１）式を満たす他のアニオンを表面処理剤に存在させる必要がある。
【００５８】
表面処理剤は、使用時に塗装作業に適した粘度になるよう有機溶剤で希釈して濃度を調整してもよい。鋼材表面への塗装方法は、常法に従って、エアスプレー、エアレススプレー、刷毛塗り等の方法で行うことができるため、場所を選ばずに施工することができ、既存の構造物にも適用可能である。工場で塗装する場合には、ロールコート、浸漬等の他の塗装方法も採用できる。処理する鋼材は、適当な方法でさびを除去しておくことが好ましい。
【００５９】
溶剤は塗装後に自然乾燥により蒸散させることが好ましいので、そのような溶剤を選択することが好ましい。但し、加熱乾燥することも可能である。塗装は、乾燥後に５〜５０μｍの厚みの被覆（Ａｌ３＋イオンと特定のアニオンとを含有する有機樹脂被膜）が形成されるように行うことが好ましい。被覆の厚みが５〜５０μｍの範囲であると、塩化物環境でも適切な保護性さび層が早期に生成する。より好ましい被膜厚みは２０〜５０μｍの範囲内である。
【００６０】
こうして形成された上記カチオンとアニオンとを含有する有機樹脂被膜の上に、上層として、通常の塗装を乾燥膜厚で２０〜１０００μｍになるように行うことも可能であり、特に飛来塩分量が高い場合には好適である。すなわち、従来の重防食塗装の下地処理として本発明の表面処理剤を用いると、塗装寿命の延長が可能である。
【００６１】
本発明による表面処理剤が適用される鋼材は、特に鋼種を限定されるものではない。普通鋼であってもよいが、耐候性鋼やＮｉ、Ａｌ、Ｓｎ等を含有する低合金鋼であると、長期の耐久性の観点からは有利である。鋼材の形態も特に制限されず、板、棒、形鋼、管、鋳造品等を含む任意の形態でよい。前述したように、鋼材は既存の鋼構造物であってもよい。上記の有機樹脂被膜は、鋼材の表面に直接接触させて形成することが好ましい。
【実施例】
【００６２】
表１に示す５種類の化学組成の試験鋼材（いずれも１００×６０×３ｍｍ厚の板材）をショットブラストにより除錆して、表面処理および塗装に供した。表１の鋼材（１）はいわゆる耐候性鋼（ＪＩＳ３１１４、ＳＭＡ）、（２）は普通鋼、（３）は高Ｎｉ耐候性鋼、（４）はＳｎ添加耐食鋼、（５）はＡｌ添加耐食鋼である。
【００６３】
【表１】
2006283171.tif 000002
【００６４】
表２に示す組成の表面処理剤（有機樹脂、Ａｌ３＋イオン供給源、アニオン種の化合物、顔料［硫酸バリウム／タルク（質量比で４／１）混合物と酸化鉄（ベンガラ）］、その他添加剤（チキソ剤、沈降防止剤）に適量の溶剤（芳香族炭化水素溶剤およびアルコール系溶剤）を加えて、粘度（Ｂ型粘度計測定）が２００〜１０００ｃｐｓの表面処理剤を作製した。表中の各成分の含有量（ｍａｓｓ％）は、いずれも溶剤を除外した表面処理剤の全固形分に基づく質量％である。
【００６５】
上記試験鋼材の全面にこの表面処理剤をエアスプレーにより塗装し、溶媒を蒸散させて被膜を乾燥させ、表２に示した膜厚の乾燥被膜を形成した。その後、試験鋼材の一つには、その表面を市販のエポキシ塗料により塗装して、膜厚５０μｍの有機樹脂塗膜を形成した（試験番号８）。
【００６６】
こうして作製した塗装供試材を、兵庫県尼崎市の工場屋上にて軒下水平位置（雨がかりがなく、塩分が蓄積する環境）に１８カ月間暴露した。その間、一週間に一度、６倍希釈した人工海水を表面に注射器を用いて滞水させた。本環境の塩分蓄積量は５ｍｄｄ（ｍｇＮａＣｌ／ｄｍ２／ｄａｙ）に相当する。
【００６７】
塗装前の鋼材重量を測定した。一方、３、６、１２カ月暴露した後の鋼材重量は、それから被膜とさびをクエン酸アンモニウム溶液にて除去した後に測定した。塗装前後の重量差により求めた腐食減量から、各暴露期間での平均板厚腐食減量厚みを求めた。
【００６８】
また、１８カ月間暴露した供試材について、生成したさびをＸ線回折法により定量分析した。まず、各供試材に生成したさび層をカッターナイフにより採取した。その際、腐食減量を測定する時とは異なり、母材近傍のさび構成成分も分析するため、一部母材鋼材も含むように、さび層を採取した。採取したさび試料をデシケーター内で１週間以上乾燥した後、ＺｎＯ粉末（和光純薬製、粒径約５μｍ）を内部標準物質として、粉末Ｘ線回折法により、さび構成化合物の定量分析を行った。粉末Ｘ線回折用試料は予め採取したさび重量に対して一定重量比（本発明中では３０％）のＺｎＯを混ぜ、めのう乳鉢によりさびとＺｎＯが均一に分散するように混合した。
【００６９】
Ｘ線回折測定は理学電気（株）製ＲＵ２００型を用い、Ｃｏターゲット、電圧−電流は３０ｋＶ−１００ｍＡとして、走査速度２°／ｍｉｎで測定を行った。予め標準試薬であるα−ＦｅＯＯＨ、γ−ＦｅＯＯＨ（レアメタリック社製）、Ｆｅ３−δＯ４（高純度化学製）、およびＦｅＣｌ３水溶液を１００℃で加水分解して合成したβ−ＦｅＯＯＨを用いて作製した検量線を用い、得られたＸ線回折パターンの強度より、定量分析を行った。なお、さび採取時に混入する母材鋼材も、予め腐食していない鋼材を、さび採取時と同様にカッターナイフで鋼材を削りだし、鋼材粉末を用いた検量線を用いて定量を行った。
【００７０】
用いた各成分の回折面は、α−ＦｅＯＯＨ［（０１１）反射］、γ−ＦｅＯＯＨ［（０２０）反射］、β−ＦｅＯＯＨ［（１１０）反射］、Ｆｅ３Ｏ４［（２２０）反射］、Ｆｅ［（１１０）反射］である。こうして定量されたさび中のβ−ＦｅＯＯＨの量（質量％）により、下記のように評価した。評点が大きいほど、β−ＦｅＯＯＨの生成率が低く、αまたはＦｅＯＯＨを主体とする保護性さび層の生成率が高いことを意味する。その結果を、腐食減量厚みと共に、表２に示す。
【００７１】
５：  ０％＜β−ＦｅＯＯＨ量＋Ｆｅ３−δＯ４量≦１０％、
４：１０％＜β−ＦｅＯＯＨ量＋Ｆｅ３−δＯ４量≦２０％、
３：２０％＜β−ＦｅＯＯＨ量＋Ｆｅ３−δＯ４量≦３０％、
２：３０％＜β−ＦｅＯＯＨ量＋Ｆｅ３−δＯ４量≦４０％、
１：４０％＜β−ＦｅＯＯＨ量＋Ｆｅ３−δＯ４量≦５０％
０：５０％＜β−ＦｅＯＯＨ量
【００７２】
【表２】
2006283171.tif 000003
【００７３】
本発明に従った試験番号１〜８では、塩化物が多量に存在する環境においてもβ−ＦｅＯＯＨ量およびＦｅ３−δＯ４の生成が抑制され、腐食減量が１２か月後でも１０μｍ以下であって、高耐食性であるといえる。
【００７４】
試験番号９は、膜厚が３μｍと薄すぎると効果が小さい。一方、試験番号１０にみられるように、裸の鋼材のままでは耐候性鋼であっても腐食が著しく、生成したさびには５０質量％を超える多量のβ−ＦｅＯＯＨ量およびＦｅ３−δＯ４が観察され、層状剥離さびとなっていた。試験番号１１、１２に示すように、Ａｌ３＋イオン添加量がないか、または少ない場合、本発明に規定するアニオンが存在しても、初期ではその効果により耐食性を維持できるが、アニオンの枯渇により１２ヶ月後には耐食性が劣化した。
【００７５】
試験番号１３のように、アニオンの添加量が少ない場合には、Ａｌ３＋イオンが存在しても、本環境のような厳しい塩化物環境では高耐食性を示さず、またβ−ＦｅＯＯＨ量およびＦｅ３−δＯ４が多量に生成し、保護性さび層を形成することはできなかった。また、試験番号１４のようにＫ１値が２．５以下のアニオンである硝酸イオンを添加した場合には、β−ＦｅＯＯＨの生成は抑制されず、暴露初期には被膜としての性能によりある程度の期間腐食は抑えられるが、被膜としての機能を失った場合に、生成したさびにはβ−ＦｅＯＯＨおよびＦｅ３−δＯ４が多量に生成し急激な腐食が観察された。
【００７６】
試験番号１５のように、被膜中のアニオンの含有量が４０質量％を超えると、塗装直後から樹脂被膜の密着力がほとんどなく、暴露初期に被膜がはがれ落ちたため、暴露試験を中止した。試験番号１６の場合、Ａｌ３＋イオンが多量であり、暴露初期に白色物質が表面に析出したため暴露を中止した。